(57)【要約】【課題】樹脂材料を用いつつも、高速耐久性に優れるタイヤを提供する。【解決手段】樹脂材料を５０〜１００質量％含む樹脂組成物からなる環状のタイヤ骨格体１０と、タイヤ骨格体１０のタイヤ径方向外側であって、一対のビードコア１４間にトロイド状に延在する１層以上のカーカスプライ及びカーカスプライを被覆するカーカスプライコーティングゴムを含むカーカス層４０と、タイヤ骨格体１０のタイヤ径方向外側であって、カーカス層４０のタイヤ径方向外側又は内側に設けられた補強層２０と、補強層２０のタイヤ径方向外側に設けられ、少なくともトレッドゴム３２を含むゴム表面層３０とを備え、補強層２０は、前記樹脂組成物で、補強部材２１を被覆してなり、カーカスプライコーティングゴムは、所定条件において、損失正接ｔａｎδが０．０５〜０．２であり、貯蔵弾性率Ｅ’が２〜１０ＭＰａであるタイヤ。【選択図】図１
2018090056.tif 000002
【特許請求の範囲】
【請求項１】
樹脂材料を５０〜１００質量％含む樹脂組成物からなる環状のタイヤ骨格体と、
該タイヤ骨格体のタイヤ径方向外側であって、一対のビードコア間にトロイド状に延在する１層以上のカーカスプライ及び該カーカスプライを被覆するカーカスプライコーティングゴムを含むカーカス層と、
前記タイヤ骨格体のタイヤ径方向外側であって、前記カーカス層のタイヤ径方向外側又は内側に設けられた補強層と、
該補強層のタイヤ径方向外側に設けられ、少なくともトレッドゴムを含むゴム表面層と、
を備え、
前記補強層は、樹脂材料を５０〜１００質量％含む樹脂組成物で、補強部材を被覆してなり、
前記カーカスプライコーティングゴムは、初期荷重１６０ｍｇ、周波数５２Ｈｚ、２５℃における動歪１％時の損失正接ｔａｎδが０．０５〜０．２であり、かつ、初期荷重１６０ｍｇ、周波数５２Ｈｚ、２５℃における動歪１％時の貯蔵弾性率Ｅ’が２〜１０ＭＰａであるタイヤ。
【請求項２】
前記カーカスプライコーティングゴムは、初期荷重１６０ｍｇ、周波数５２Ｈｚ、２５℃における動歪１％時の損失正接ｔａｎδが０．０５〜０．１３であり、かつ、初期荷重１６０ｍｇ、周波数５２Ｈｚ、２５℃における動歪１％時の貯蔵弾性率Ｅ’が４〜８ＭＰａである請求項１に記載のタイヤ。
【請求項３】
前記カーカスプライコーティングゴムが、カーカスプライコーティングゴム用ゴム組成物からなり、該カーカスプライコーティングゴム用ゴム組成物が、前記ゴム成分１００質量部に対して０．１〜５．０質量部の有機酸を含む請求項１又は請求項２に記載のタイヤ。
【請求項４】
前記カーカスプライコーティングゴムが、カーカスプライコーティングゴム用ゴム組成物からなり、該カーカスプライコーティングゴム用ゴム組成物が、前記ゴム成分１００質量部に対して０．１〜５．５質量部の加硫促進剤を含む請求項１〜請求項３のいずれか１項に記載のタイヤ。
【請求項５】
前記補強部材が、タイヤ周方向に巻回されている請求項１〜請求項４のいずれか１項に記載のタイヤ。
【請求項６】
前記補強層及び前記タイヤ骨格体の少なくとも一方に用いる樹脂組成物が、熱可塑性樹脂及び熱可塑性エラストマーの少なくとも一方を含む請求項１〜請求項５のいずれか１項に記載のタイヤ。
【請求項７】
前記熱可塑性樹脂及び前記熱可塑性エラストマーの少なくとも一方が、ポリアミド系、ポリエステル系、ポリオレフィン系又はポリウレタン系である請求項６に記載のタイヤ。
【発明の詳細な説明】
【技術分野】
【０００１】
本発明は、タイヤに関するものである。
【背景技術】
【０００２】
近年、軽量化やリサイクルのし易さから、熱可塑性樹脂や熱可塑性エラストマー等の樹脂材料を使用したタイヤが開発されている。
例えば、下記特許文献１には、環状のタイヤ骨格体の外周部に補強コード層（補強層）を有し、タイヤ骨格体を樹脂材料で形成したタイヤ、更には、補強層にも樹脂材料を使用したタイヤが開示されている。
【先行技術文献】
【特許文献】
【０００３】
【特許文献１】特開２０１２−０４６０３０号公報
【発明の概要】
【発明が解決しようとする課題】
【０００４】
しかしながら、タイヤ骨格体や補強層に樹脂材料を用いたタイヤは、低ロス性等に優れるものの、走行時の発熱等によってタイヤが高温になると樹脂材料が軟化するため、タイヤが高温になる高速走行時の耐久性（以下、「高速耐久性」）に改善の余地がある。
これに対して、タイヤの高速耐久性の改善のために、タイヤの表面を覆う層表面層に低ロス性に優れるゴム（ゴム表面層）を用いる手段が考えられるが、ゴム表面層を単純に低ロス化すると、ゴム表面層の貯蔵弾性率（Ｅ’）が低下して、タイヤのショルダー部、ビード部及びそれらの周辺部材の歪みが大きくなるため、タイヤの高速耐久性を十分には向上させることができなかった。
【０００５】
そこで、本発明は、上記従来技術の問題を解決し、樹脂材料を用いつつも、高速耐久性に優れるタイヤを提供することを課題とする。
【課題を解決するための手段】
【０００６】
上記課題を解決する本発明の要旨構成は、以下の通りである。
＜１＞  樹脂材料を５０〜１００質量％含む樹脂組成物からなる環状のタイヤ骨格体と、
該タイヤ骨格体のタイヤ径方向外側であって、一対のビードコア間にトロイド状に延在する１層以上のカーカスプライ及び該カーカスプライを被覆するカーカスプライコーティングゴムを含むカーカス層と、
前記タイヤ骨格体のタイヤ径方向外側であって、前記カーカス層のタイヤ径方向外側又は内側に設けられた補強層と、
該補強層のタイヤ径方向外側に設けられ、少なくともトレッドゴムを含むゴム表面層と、
を備え、
前記補強層は、樹脂材料を５０〜１００質量％含む樹脂組成物で、補強部材を被覆してなり、
前記カーカスプライコーティングゴムは、初期荷重１６０ｍｇ、周波数５２Ｈｚ、２５℃における動歪１％時の損失正接ｔａｎδが０．０５〜０．２であり、かつ、初期荷重１６０ｍｇ、周波数５２Ｈｚ、２５℃における動歪１％時の貯蔵弾性率Ｅ’が２〜１０ＭＰａであるタイヤである。
【０００７】
タイヤ骨格体を支えるカーカス層に含まれるカーカスプライコーティングゴムが上記特性を有することで、補強層が樹脂材料を含む樹脂組成物で構成されていても、タイヤの高速耐久性に優れる。
【０００８】
＜２＞  前記カーカスプライコーティングゴムは、初期荷重１６０ｍｇ、周波数５２Ｈｚ、２５℃における動歪１％時の損失正接ｔａｎδが０．０５〜０．１３であり、かつ、初期荷重１６０ｍｇ、周波数５２Ｈｚ、２５℃における動歪１％時の貯蔵弾性率Ｅ’が４〜８ＭＰａである＜１＞に記載のタイヤである。
【０００９】
タイヤ骨格体を支えるカーカス層に含まれるカーカスプライコーティングゴムが上記特性を有することで、タイヤの高速耐久性により優れる。
【００１０】
＜３＞  前記カーカスプライコーティングゴムが、カーカスプライコーティングゴム用ゴム組成物からなり、該カーカスプライコーティングゴム用ゴム組成物が、前記ゴム成分１００質量部に対して０．１〜５．０質量部の有機酸を含む＜１＞又は＜２＞に記載のタイヤである。
【００１１】
カーカスプライコーティングゴム用ゴム組成物中の有機酸量が上記範囲内であることで、カーカスプライコーティングゴムから樹脂材料への有機酸の移行を抑制し、補強層の劣化を抑制することができ、タイヤの高速耐久性により優れる。
【００１２】
＜４＞  前記カーカスプライコーティングゴムが、カーカスプライコーティングゴム用ゴム組成物からなり、該カーカスプライコーティングゴム用ゴム組成物が、前記ゴム成分１００質量部に対して０．１〜５．５質量部の加硫促進剤を含む＜１＞〜＜３＞のいずれか１つに記載のタイヤである。
【００１３】
カーカスプライコーティングゴム用ゴム組成物中の加硫促進剤量が上記範囲内であることで、カーカスプライコーティングゴムから樹脂材料への加硫促進剤の移行を抑制し、補強層の劣化を抑制することができ、タイヤの高速耐久性により優れる。
【００１４】
＜５＞  前記補強部材が、タイヤ周方向に巻回されている＜１＞〜＜４＞のいずれか１つに記載のタイヤである。
【００１５】
補強部材が、タイヤ周方向に巻回されていることで、タイヤの耐パンク性、耐カット性、周方向剛性が向上し、また、周方向剛性が向上することで、タイヤ骨格体のクリープを抑制することもできる。
【００１６】
＜６＞  前記補強層及び前記タイヤ骨格体の少なくとも一方に用いる樹脂組成物が、熱可塑性樹脂及び熱可塑性エラストマーの少なくとも一方を含む＜１＞〜＜５＞のいずれか１つに記載のタイヤである。
【００１７】
樹脂組成物が、熱可塑性樹脂及び熱可塑性エラストマーの少なくとも一方を含むことで、タイヤをより軽量化することができ、タイヤをよりリサイクルし易くなる。
【００１８】
＜７＞  前記熱可塑性樹脂及び前記熱可塑性エラストマーの少なくとも一方が、ポリアミド系、ポリエステル系、ポリオレフィン系又はポリウレタン系である＜６＞に記載のタイヤである。
【００１９】
熱可塑性樹脂及び前記熱可塑性エラストマーの少なくとも一方が、ポリアミド系、ポリエステル系、ポリオレフィン系又はポリウレタン系であることで、更に補強層及び／又はタイヤ骨格体をリサイクルし易くなる。
【発明の効果】
【００２０】
本発明によれば、樹脂材料を用いつつも、高速耐久性に優れるタイヤを提供することができる。
【図面の簡単な説明】
【００２１】
【図１】本発明のタイヤの一実施形態の断面図である。
【図２】本発明のタイヤの一実施形態の断面図の一部を拡大した拡大図である。
【発明を実施するための形態】
【００２２】
以下に、本発明のタイヤを、その実施形態に基づき、詳細に例示説明する。
図１は、本発明のタイヤの一実施形態の断面図である。また、図２に、図１の一部を拡大した拡大図を示す。図２中の符号は、図１中の符号と同じである。以下、図１を中心に説明する。
図１に示すタイヤは、タイヤ骨格体１０と、該タイヤ骨格体１０のタイヤ径方向外側に設けられた補強層２０と、該補強層２０のタイヤ径方向外側に設けられ、トレッドゴム３２、サイドゴム３４及びガムチェーファー３６を含むゴム表面層３０と、を備える。
【００２３】
図１に示すタイヤのタイヤ骨格体１０は、環状に形成されており、そのタイヤ幅方向の断面において、一対のビード部１１と、ビード部１１のタイヤ径方向外側に連なる一対のサイド部１２と、サイド部１２のタイヤ幅方向内側に連なり、各々のサイド部１２のタイヤ径方向外側端同士を繋ぐクラウン部１３と、を有しており、クラウン部１３のタイヤ径方向外側に補強層２０が設けられている。タイヤ骨格体１０は、樹脂材料を５０〜１００質量％含む樹脂組成物からなる。ここで、単に「樹脂」と表現した場合、「樹脂」とは、熱可塑性樹脂、熱可塑性エラストマー、及び熱硬化性樹脂を含む概念であり、加硫ゴムは含まない。後述する被覆層２２を構成する樹脂組成物においても同様である。タイヤ骨格体１０が樹脂組成物からなることで、タイヤを軽量化することができ、タイヤをリサイクルし易くなる。
ビード部１１には、一般のタイヤと同様の円環状のビードコア１４が埋設されており、ビードコア１４には、スチールコード等を使用できる。
【００２４】
また、図１及び図２に示すタイヤの補強層２０は、補強部材２１と、該補強部材２１を被覆する被覆層２２とからなる。ここで、補強層２０の被覆層２２には、樹脂材料を５０〜１００質量％含む樹脂組成物が用いられている。被覆層２２に用いる樹脂組成物と、タイヤ骨格体１０に用いる樹脂組成物とは、同じであってもよいし、異なっていてもよい。
補強部材２１は、タイヤ周方向に巻回されていることが好ましい。補強部材２１が、タイヤ周方向に巻回されていることで、タイヤの耐パンク性、耐カット性、周方向剛性が向上し、また、周方向剛性が向上することで、タイヤ骨格体のクリープを抑制することもできる。
【００２５】
タイヤ骨格体１０のタイヤ径方向外側であって、タイヤ骨格体１０とゴム表面層３０との間には、一対のビードコア１４間にトロイド状に延在するカーカスプライ及び該カーカスプライを被覆するカーカスプライコーティングゴムを含むカーカス層４０を有する。
図１及び図２において、カーカス層４０は、タイヤ赤道（タイヤの回転の軸線に垂直であってタイヤトレッドの中央を通る線）を含む帯域で重なるカーカス層４０ａとカーカス層４０ｂとで構成されているが、カーカス層４０は１つの連続する層で構成されていてもよい。
【００２６】
更に、カーカス層４０はタイヤ骨格体１０のタイヤ径方向内側、タイヤ骨格体１０と補強層２０の間、タイヤ骨格体１０と補強層２０のタイヤ径方向外側、いずれに配置することもできる。製造の容易さ、外傷からのタイヤ骨格体１０の保護の観点からは、タイヤ骨格体１０と補強層２０のタイヤ径方向外側に配置することが好ましい。
以下、符号を省略して説明する。
【００２７】
＜ゴム表面層＞
ゴム表面層は、補強層のタイヤ径方向外側に設けられ、少なくともトレッドゴムを含む。ゴム表面層は、更に、サイドゴム及びガムチェーファーを含んでいてもよい。
トレッドゴム、サイドゴム及びガムチェーファー、並びにカーカスプライコーティングゴムは、いずれも加硫ゴムである。加硫前のカーカスプライコーティングゴムを構成するゴム組成物は、カーカスプライコーティングゴム用ゴム組成物と称する。つまり、カーカスプライコーティングゴム用ゴム組成物を加硫して得られるゴムがカーカスプライコーティングゴムである。トレッドゴム、サイドゴム及びガムチェーファーにおいても同様である。
なお、特記している場合を除き、「ゴム」は加硫済ゴムを意味し、ゴム組成物は未加硫または半加硫状態である。ここで、加硫済みとは、最終製品として必要とされる加硫度に至っている状態をいい、半加硫状態とは、未加硫の状態よりは加硫度が高いが、最終製品として必要とされる加硫度に至っていない状態をいう。
【００２８】
＜カーカス層＞
カーカス層は、図１を用いて説明したように、タイヤ骨格体のタイヤ径方向外側であって、一対のビードコア間にトロイド状に延在する１層以上のカーカスプライ及び該カーカスプライを被覆するカーカスプライコーティングゴムを含む。
カーカスプライコーティングゴムは、初期荷重１６０ｍｇ、周波数５２Ｈｚ、２５℃における動歪１％時の損失正接ｔａｎδが０．０５〜０．２であり、かつ、初期荷重１６０ｍｇ、周波数５２Ｈｚ、２５℃における動歪１％時の貯蔵弾性率Ｅ’が２〜１０ＭＰａである。
以下、単に「ｔａｎδ」、「Ｅ’」と称するときは、それぞれ「初期荷重１６０ｍｇ、周波数５２Ｈｚ、２５℃における動歪１％時の損失正接ｔａｎδ」及び「初期荷重１６０ｍｇ、周波数５２Ｈｚ、２５℃における動歪１％時の貯蔵弾性率Ｅ’」を指す。
ｔａｎδが０．０５〜０．２であり、かつ、Ｅ’が２〜１０ＭＰａであるカーカスプライコーティングゴムでカーカスプライが被覆されたカーカス層を用いることで、樹脂材料を補強層に用いたタイヤの高速耐久性を向上させることができる。
【００２９】
タイヤ骨格体はタイヤの基本形状を成し、補強層はタイヤ骨格体の周方向剛性を向上する役割を果たすものである。本発明において、タイヤ骨格体及び補強層には、樹脂材料を５０〜１００質量％含む樹脂組成物が用いられている。タイヤ骨格体及び補強層に樹脂材料を用いることで、従前のゴムタイヤに比べ、タイヤは軽量化し、低ロス性等に優れる。その一方、タイヤが高速に回転し、タイヤと路面との摩擦等によりタイヤが高温になると樹脂材料が軟化するため、高速耐久性が低くなり易かった。タイヤの高速耐久性を改善するには、ｔａｎδの低い低ロスゴムをカーカスプライコーティングゴムに適用し、かかるカーカスプライコーティングゴムでカーカスプライが被覆されたカーカス層を用いるに適用する手段が考えられる。しかし、単に低ロスゴムをカーカスプライコーティングゴムに適用しただけでは、カーカスプライコーティングゴムの貯蔵弾性率（Ｅ’）も下がり、歪みが大きくなるため、十分な高速耐久性を維持することができなかった。
これに対し、上記範囲のｔａｎδとＥ’を有するカーカスプライコーティングゴムでカーカスプライが被覆されたカーカス層を用いると、発熱が抑えられ、補強層に含まれる樹脂材料の軟化を抑制することができる。その結果、タイヤの高速耐久性に優れると考えられる。
【００３０】
カーカスプライコーティングゴムのｔａｎδは０．２以下でないとタイヤの発熱を抑制することができない。カーカスプライコーティングゴムのｔａｎδを低くすることで、低ロス化し易いが、単純に低ロス化すると、カーカスプライコーティングゴムのＥ’が低下して、タイヤの剛性を守るべきカーカス層のＥ’が低下して、カーカスプライコーティングゴムの歪みが大きくなるため、タイヤの高速耐久性を十分には向上させることができない。よって、カーカスプライコーティングゴムのｔａｎδは０．５以上であり、カーカスプライコーティングゴムのＥ’は、２ＭＰａ以上である。一方、カーカスプライコーティングゴムのＥ’が１０ＭＰａを超えるとカーカス層が剛直化し、タイヤ骨格体、補強層、トレッドゴム等を含むゴム表面層に負荷を与えることとなり、タイヤの耐久性を損ねる、
カーカスプライコーティングゴムのｔａｎδは０．０６〜０．１３であることが好ましく、Ｅ’は４〜８ＭＰａであることが好ましい。
【００３１】
カーカスプライコーティングゴムによって被覆されるカーカスプライを構成する繊維コードの作製に用いるコードとしては、ポリアミド繊維、ポリエステル繊維、レーヨン繊維、アラミド繊維等の有機繊維を単独で用いたコード、複数の有機繊維を混撚若しくは交撚したコード、スチールコード等が挙げられる。以上の中でも、タイヤの耐久性の観点から、複数の有機繊維を混撚若しくは交撚したコード、又はスチールコードが好ましい。
コードは、フィラメント束を撚り合わせて作ることができる。撚り合わせるフィラメント束の数については特に制限はなく、通常、フィラメント束を２本又は３本撚り合わせたコードが使用される。カーカスプライを構成する補強繊維コードの打ち込み本数は、特に制限されず、例えば、３０〜６０本／５０ｍｍとすることができる。
【００３２】
以上の繊維コードを有するカーカスプライをゴム引きすることで、繊維コード／ゴム複合体を得ることができ、カーカスプライコーティングゴムで被覆されたカーカスプライを含むカーカス層を得ることができる。
繊維コードのゴム引きに先立って、繊維コードに接着剤を付与し、繊維コードとカーカスプライコーティングゴムとの接着性を向上させてもよい。
【００３３】
カーカスプライコーティングゴムは、上記のｔａｎδ及びＥ’の数値範囲を満たすように、ゴム成分の種類又はブレンド比、配合剤の種類又は配合量を調整したゴム組成物（カーカスプライコーティングゴム用ゴム組成物）を使用することができる。また、トレッドゴム、サイドゴム及びガムチェーファーも同様に、各々の機能に応じた特性を有するように、ゴム成分の種類又はブレンド比、配合剤の種類又は配合量を調整したゴム組成物を使用することができる。
【００３４】
〔ゴム成分〕
ここで、ゴム成分としては、天然ゴム（ＮＲ）の他、合成イソプレンゴム（ＩＲ）、ポリブタジエンゴム（ＢＲ）、スチレン−ブタジエン共重合体ゴム（ＳＢＲ）、スチレン−イソプレン共重合体ゴム（ＳＩＲ）等の合成ジエン系ゴムを使用でき、また、他の合成ゴムを使用することもできる。これらゴム成分は、１種単独で用いてもよいし、２種以上のブレンドとして用いてもよい。
特に、カーカスプライコーティングゴム用ゴム組成物においては、ゴム成分として、天然ゴム及びスチレン−ブタジエン共重合体ゴム（ＳＢＲ）が好ましい。カーカスプライのコード端からの耐亀裂性を向上する観点から、天然ゴムを主成分とすることがより好ましい。具体的には、ゴム成分中、天然ゴムが５０質量％を超えることが好ましく、６０質量％以上であることがより好ましく、６５質量％以上であることがより好ましい。
【００３５】
〔充填剤〕
充填剤としては、カーボンブラック、シリカ等が挙げられる。
充填剤は、各種ゴム組成物中、ゴム成分１００質量部に対して２５〜６０質量部含まれることが好ましい。充填剤の含有量が、２５質量部以上であれば、十分な耐亀裂性が得られ、タイヤの耐久性を高めることができる。また、６０質量部以下であると、タイヤが脆弱になることを防止し、耐久性の悪化を防ぐことができる。同様の観点から、ゴム成分１００質量部に対して３０〜５０質量部であることがより好ましい。
【００３６】
（カーボンブラック）
カーカスプライコーティングゴム用ゴム組成物に用いられるカーボンブラックとしては、例えば、ＨＡＦ（窒素吸着比表面積：７５〜８０ｍ２／ｇ）、ＨＳ−ＨＡＦ（窒素吸着比表面積：７８〜８３ｍ２／ｇ）、ＬＳ−ＨＡＦ（窒素吸着比表面積：８０〜８５ｍ２／ｇ）、ＦＥＦ（窒素吸着比表面積：４０〜４２ｍ２／ｇ）、ＧＰＦ（窒素吸着比表面積：２６〜２８ｍ２／ｇ）、Ｎ３３９（窒素吸着比表面積：８８〜９６ｍ２／ｇ）、ＬＩ−ＨＡＦ（窒素吸着比表面積：７３〜７５ｍ２／ｇ）、ＩＩＳＡＦ（窒素吸着比表面積：９７〜９８ｍ２／ｇ）、ＨＳ−ＩＩＳＡＦ（窒素吸着比表面積：９８〜９９ｍ２／ｇ）等が挙げられる。
これらの内、ＨＡＦ（窒素吸着比表面積：７５〜８０ｍ２／ｇ）、ＨＳ−ＨＡＦ（窒素吸着比表面積：７８〜８３ｍ２／ｇ）、ＬＳ−ＨＡＦ（窒素吸着比表面積：８０〜８５ｍ２／ｇ）、ＦＥＦ（窒素吸着比表面積：４０〜４２ｍ２／ｇ）、ＬＩ−ＨＡＦ（窒素吸着比表面積：７３〜７５ｍ２／ｇ）が好ましい。
これらのカーボンブラックは、１種のみ用いてもよいし、２種以上を混合して用いてもよい。
【００３７】
（シリカ）
カーカスプライコーティングゴム用ゴム組成物に、カーボンブラックに加えて、所望によりシリカを配合してもよい。カーカスプライコーティングゴム用ゴム組成物のゴム成分１００質量部に対して、シリカを１０質量部以下含むことができる。
シリカとしては湿式シリカ、乾式シリカ、コロイダルシリカを用いるのが好ましく、湿式シリカを用いるのが特に好ましい。シリカのＢＥＴ比表面積（ＩＳＯ  ５７９４／１に準拠して測定する）は４０〜３５０ｍ２／ｇであるのが好ましい。ＢＥＴ表面積がこの範囲であるシリカは、ゴム補強性とゴム成分中への分散性とを両立できるという利点がある。この観点から、ＢＥＴ表面積が８０〜３５０ｍ２／ｇの範囲にあるシリカが更に好ましく、ＢＥＴ表面積が１２０〜３５０ｍ２／ｇの範囲にあるシリカが特に好ましい。このようなシリカとしては東ソーシリカ社製、商品名「ニプシルＡＱ」（ＢＥＴ比表面積 ＝２２０ｍ２／ｇ）、「ニプシルＫＱ」、デグッサ社製商品名「ウルトラジルＶＮ３」（ＢＥＴ比表面積 ＝１７５ｍ２／ｇ）等の市販品を用いることができる。
【００３８】
〔加硫剤〕
加硫剤としては、硫黄が挙げられる。
カーカスプライコーティングゴム用ゴム組成物においては、カーカスプライコーティングゴムとカーカスプライのコードとの接着性が求められるため、トレッドゴム用ゴム組成物、サイドゴム用ゴム組成物等に用いられる加硫剤量よりも多くの加硫剤を用いる傾向にある。
具体的には、加硫剤は、カーカスプライコーティングゴム用ゴム組成物中、ゴム成分１００質量部に対して０．１〜１０質量部含まれることが好ましい。加硫剤の含有量が０．１質量部以上であれば十分に加硫でき、１０質量部以下であれば過加硫状態を防止でき、ゴム組成物が硬く、脆弱になることを防止できる。上記観点から、加硫剤は、１．３〜７．０質量部がより好ましく、２．３〜５．０質量部が更に好ましい。加硫剤の配合量を７．０質量部以下にすれば、ゴム組成物の耐老化性の低下も防止することができる。また、加硫剤を３．０質量部以上配合すれば、初期接着性も向上することができ、より好ましい。
【００３９】
また、ゴム組成物に使用する配合剤としては、ゴム工業界で通常使用される配合剤、例えば、既述の充填剤及び加硫剤の他、有機酸、軟化剤、老化防止剤、酸化亜鉛（亜鉛華）、加硫促進剤等が挙げられる。
有機酸としては、ステアリン酸等のカルボン酸が挙げられる。
軟化剤としては、鉱物由来のミネラルオイル、石油由来のアロマチックオイル、パラフィンオイル、ナフテンオイル、天然物由来のパームオイル等が挙げられる。
加硫促進剤としては、２−メルカプトベンゾチアゾール（Ｍ）、ジベンゾチアゾリルジスルフィド（ＤＭ）、Ｎ−シクロヘキシル−２−ベンゾチアゾリルスルフェンアミド（ＣＺ）、Ｎ−ｔｅｒｔ−ブチル−２−ベンゾチアゾリルスルフェンアミド（ＮＳ）等のチアゾール系加硫促進剤、１，３−ジフェニルグアニジン（ＤＰＧ）等のグアニジン系加硫促進剤等が挙げられる。
カーカス層は、タイヤ表面に露出しないため、オゾン劣化用老化防止剤を含まなくてもよく、具体的には、カーカスプライコーティングゴム用ゴム組成物中のオゾン劣化用老化防止剤の配合量をゴム成分１００質量部に対し０．１質量部未満とすることができる。
【００４０】
ゴム組成物は、例えば、バンバリーミキサー、ロール等を用いて、ゴム成分に、必要に応じて適宜選択した各種配合剤を配合して混練した後、熱入れ、押出等することにより製造することができる。ゴム組成物を所望の形状に成形し、加硫することで、トレッドゴム、サイドゴム及びガムチェーファー、並びにカーカスプライコーティングゴムを作製することができる。各ゴム組成物の加硫は、例えば、タイヤ骨格体及び補強層と、カーカスプライコーティングゴム用ゴム組成物で被覆されたカーカスプライと、トレッドゴム用ゴム組成物、サイドゴム用ゴム組成物、及びチェーファー用ゴム組成物とを、図１に示す位置に配置した未加硫タイヤを成形した後に行うことができる。また、繊維コードを有するカーカスプライをゴム引きすることで、繊維コード／ゴム複合体で構成されたカーカス層と、加硫済みのゴム表面層と、タイヤ骨格体と、補強層とを組み立ててもよい。
【００４１】
〔有機酸〕
カーカスプライコーティングゴムは、カーカスプライコーティングゴム用ゴム組成物からなり、該カーカスプライコーティングゴム用ゴム組成物が、ゴム成分１００質量部に対して０．１〜５．０質量部の有機酸を含むことが好ましい。
ゴム組成物の加硫を促進する観点から、カーカスプライコーティングゴム用ゴム組成物には、通常、ゴム成分１００質量部に対して０．１質量部以上の有機酸が含まれ、カーカスプライコーティングゴム中に有機酸が残存する傾向にある。有機酸は、通常、ステアリン酸に代表される低分子カルボン酸であることから、カーカスプライコーティングゴム中の有機酸量が多いと、カーカスプライコーティングゴムから有機酸が染み出ることがある。カーカスプライコーティングゴム用ゴム組成物中の有機酸量が、ゴム成分１００質量部に対して５．０質量部以下であることで、カーカスプライコーティングゴムからの有機酸の染み出しを抑制することができ、カーカスプライコーティングゴムから染み出した有機酸による樹脂材料の劣化を抑制し、タイヤの高速耐久性をより向上することができる。
【００４２】
カーカスプライコーティングゴム用ゴム組成物中の有機酸量は、ゴム成分１００質量部に対して０．５質量部以上であることがより好ましい。カーカスプライコーティングゴム用ゴム組成物中の有機酸量がゴム成分１００質量部に対して０．５質量部以上であることは、カーカスプライコーティングゴムの加硫状態がより高く、タイヤの耐久性に優れるといえる。
なお、ゴム組成物中の有機酸は、上述した配合剤としてのステアリン酸等の他、例えば、ゴム成分として使用できる天然ゴム等にも含まれている。
【００４３】
〔加硫促進剤〕
カーカスプライコーティングゴムは、カーカスプライコーティングゴム用ゴム組成物からなり、該カーカスプライコーティングゴム用ゴム組成物がゴム成分１００質量部に対して０．１〜５．５質量部の加硫促進剤を含むことが好ましい。
ゴム組成物の加硫を促進する観点から、カーカスプライコーティングゴム用ゴム組成物には、通常、１００質量部に対して０．１質量部以上の加硫促進剤が含まれ、カーカスプライコーティングゴム中には、通常、加硫促進剤が残存する。加硫促進剤は、既に例示したように、通常、１，３−ジフェニルグアニジンに代表される低分子化合物が用いられることから、カーカスプライコーティングゴム中の加硫促進剤量が多いと、カーカスプライコーティングゴムから加硫促進剤が染み出ることがある。カーカスプライコーティングゴム用ゴム組成物中の加硫促進剤量が、ゴム成分１００質量部に対して５．５質量部以下であることで、カーカスプライコーティングゴムからの加硫促進剤の染み出しを抑制することができ、カーカスプライコーティングゴムから染み出した加硫促進剤による樹脂材料の劣化を抑制し、タイヤの高速耐久性をより向上することができる。
【００４４】
カーカスプライコーティングゴム用ゴム組成物中の加硫促進剤量は、ゴム成分１００質量部に対して１．０〜５．０質量部であることが好ましい。カーカスプライコーティングゴム用ゴム組成物中の加硫促進剤量がゴム成分１００質量部に対して１．０質量部以上であることは、カーカスプライコーティングゴムの加硫状態がより高く、タイヤの耐久性に優れるといえる。カーカスプライコーティングゴム用ゴム組成物中の加硫促進剤量がゴム成分１００質量部に対して５．０質量部以下であることで、カーカスプライコーティングゴムからの加硫促進剤の染み出し量をより減らすことができるため、樹脂材料の劣化をより抑制し、タイヤの高速耐久性をより向上することができる。
【００４５】
カーカスプライコーティングゴムには、樹脂が配合されてもよい。当該樹脂は、通常タイヤ用ゴム組成物に配合されるものを適宜使用することができ、例えば、フェノール樹脂等が挙げられる。フェノール樹脂は、例えば、ノボラック型フェノール樹脂等が挙げられる。また、樹脂の硬化剤として、例えば、ヘキサメトキシメチルメラミン（ＨＭＭＭ）等を配合することもできる。本発明においては、樹脂は、主にゴム組成物のＥ’及びｔａｎδをコントロールする目的で用いられ、樹脂の配合量は所望の性能を達成するために適宜調整することができる。
【００４６】
＜補強層＞
補強層は、補強部材と、樹脂材料を５０〜１００質量％含む樹脂組成物で被覆する被覆層とからなる。補強層は、他の補強部材、例えば２層交錯ベルト部材等と組み合わせて使用しても構わないが、軽量化の観点からは、単独で用いる事が好ましい。
なお、補強層は、例えば、補強部材を樹脂組成物で被覆し、樹脂組成物で被覆された補強部材を、タイヤ骨格体のタイヤ径方向外側に配置することで、作製できる。
【００４７】
補強層に用いる補強部材としては、スチールコード、有機繊維コード、炭素繊維コード等が挙げられ、これらの中でも、タイヤの周方向剛性を向上させる作用に優れる点で、スチールコードが好ましい。
【００４８】
〔樹脂組成物〕
補強層の被覆層には、樹脂材料を５０〜１００質量％含む樹脂組成物が用いられる。補強層に用いる樹脂組成物において、樹脂材料の含有割合が５０質量％以上であれば、タイヤを軽量化する効果が大きくなり、また、タイヤをリサイクルし易くなる。補強部材をゴムで被覆した場合、加熱だけでは、補強部材とゴムとを分離させるのが難しいが、樹脂材料を５０〜１００質量％含む樹脂組成物を用いた被覆層であれば、加熱のみで補強部材と被覆層とを分離することができ、タイヤをリサイクルする上で有利である。ここで、リサイクルのし易さの観点から、補強層の被覆層に用いる樹脂組成物は、樹脂材料を６０〜１００質量％含むことが好ましく、７０〜１００質量％含むことがより好ましい。また、樹脂材料を５０〜１００質量％含む樹脂組成物を用いた被覆層であれば、補強部材を硬くすることができ、タイヤの高速耐久性をより改善することができる。
なお、本発明のタイヤの補強層は、補強部材を、樹脂材料を５０〜１００質量％含む樹脂組成物で被覆してなり、補強部材をゴムで被覆してなるカーカス層とは異なる。
ここで、樹脂材料には、ゴムは含まれず、樹脂材料としては、熱可塑性樹脂、熱可塑性エラストマー、熱硬化性樹脂等が挙げられる。
【００４９】
補強層に用いる樹脂組成物は、熱可塑性樹脂及び熱可塑性エラストマーの少なくとも一方を含むことが好ましく、熱可塑性エラストマーを含むことが更に好ましい。熱可塑性樹脂及び／又は熱可塑性エラストマーを用いて補強層を形成することで、補強層のリサイクルが更にし易くなる。また、熱可塑性エラストマーを用いて補強層を形成することで、補強層の歪入力に対する耐久性が向上する。
ここで、熱可塑性樹脂及び熱可塑性エラストマーは、温度上昇と共に材料が軟化、流動し、冷却すると比較的硬く強度のある状態になる高分子化合物であり、本明細書では、このうち、温度上昇と共に材料が軟化、流動し、冷却すると比較的硬く強度のある状態になり且つゴム状弾性を有する高分子化合物を熱可塑性エラストマーとし、温度上昇と共に材料が軟化、流動し、冷却すると比較的硬く強度のある状態になり且つゴム状弾性を有しない高分子化合物を熱可塑性樹脂として、区別する。
【００５０】
［熱可塑性樹脂］
熱可塑性樹脂としては、ポリオレフィン系熱可塑性樹脂、ポリスチレン系熱可塑性樹脂、ポリアミド系熱可塑性樹脂、ポリエステル系熱可塑性樹脂、ポリウレタン系熱可塑性樹脂等が挙げられる。
補強層をリサイクルし易くする観点から、樹脂組成物に含まれる熱可塑性樹脂及び前記熱可塑性エラストマーの少なくとも一方は、ポリアミド系、ポリエステル系、ポリオレフィン系又はポリウレタン系であることが好ましい。すなわち、熱可塑性樹脂においては、ポリアミド系熱可塑性樹脂、ポリエステル系熱可塑性樹脂、ポリオレフィン系熱可塑性樹脂、又はポリウレタン系熱可塑性樹脂が好ましい。
これらの中でも、歪入力に対する耐久性の観点から、ポリアミド系熱可塑性樹脂、ポリエステル系熱可塑性樹脂、ポリウレタン系熱可塑性樹脂が好ましい。
【００５１】
［熱可塑性エラストマー］
熱可塑性エラストマーとしては、ポリオレフィン系熱可塑性エラストマー（ＴＰＯ）、ポリスチレン系熱可塑性エラストマー（ＴＰＳ）、ポリアミド系熱可塑性エラストマー（ＴＰＡ）、ポリウレタン系熱可塑性エラストマー（ＴＰＵ）、ポリエステル系熱可塑性エラストマー（ＴＰＣ）、動的架橋型熱可塑性エラストマー（ＴＰＶ）等が挙げられる。
既述のように、補強層をリサイクルし易くする観点から、樹脂組成物に含まれる熱可塑性樹脂及び前記熱可塑性エラストマーの少なくとも一方は、ポリアミド系、ポリエステル系、ポリオレフィン系又はポリウレタン系であることが好ましい。すなわち、熱可塑性エラストマーにおいては、ポリアミド系熱可塑性エラストマー（ＴＰＡ）、ポリエステル系熱可塑性エラストマー（ＴＰＳ）、ポリオレフィン系熱可塑性エラストマー（ＴＰＯ）、又はポリウレタン系熱可塑性エラストマー（ＴＰＵ）が好ましい。
これらの中でも、歪入力に対する耐久性の観点から、ポリアミド系熱可塑性エラストマー（ＴＰＡ）、ポリウレタン系熱可塑性エラストマー（ＴＰＵ）、ポリエステル系熱可塑性エラストマー（ＴＰＣ）が好ましい。
【００５２】
熱可塑性樹脂及び熱可塑性エラストマーは、単体で使用してもよいし、２種以上の組合せをブレンドして使用してもよい。また、樹脂材料自体の融点（又は軟化点）としては、通常１００℃〜３５０℃、好ましくは１００℃〜２５０℃程度であるが、タイヤの生産性及び耐久性の両立の観点から１２０℃〜２５０℃程度が好ましく、１２０℃〜２００℃が更に好ましい。融点（又は軟化点）が前記温度範囲内の材料を用いることで、好適な生産性を確保することができる。
【００５３】
（ポリアミド系熱可塑性エラストマー）
ポリアミド系熱可塑性エラストマー（ＴＰＡ）は、弾性を有する高分子化合物であり、結晶性で融点の高いハードセグメントを構成するポリマーと、非晶性でガラス転移温度の低いソフトセグメントを構成するポリマーと、を有する共重合体からなる熱可塑性の樹脂材料であって、ハードセグメントを構成するポリマーの主鎖にアミド結合（−ＣＯＮＨ−）を有するものを意味する。
ポリアミド系熱可塑性エラストマーとしては、少なくともポリアミドが結晶性で融点の高いハードセグメントを構成し、他のポリマー（例えば、ポリエステル、ポリエーテル等）が非晶性でガラス転移温度の低いソフトセグメントを構成している材料が挙げられる。また、ポリアミド系熱可塑性エラストマーには、ハードセグメント及びソフトセグメントの他に、ジカルボン酸等の鎖長延長剤が用いられていてもよい。
【００５４】
ポリアミド系熱可塑性エラストマー（ＴＰＡ）のハードセグメントを形成するポリアミドとしては、ω−アミノカルボン酸やラクタムの重縮合体や、ジアミンとジカルボン酸との共縮重合体等が挙げられる。
ω−アミノカルボン酸としては、６−アミノカプロン酸、７−アミノヘプタン酸、８−アミノオクタン酸、１０−アミノカプリン酸、１１−アミノウンデカン酸、１２−アミノドデカン酸等が挙げられる。
ラクタムとしては、ラウリルラクタム、ε−カプロラクタム、ω−エナントラクタム、２−ピロリドン等が挙げられる。
ジアミンとしては、エチレンジアミン、トリメチレンジアミン、テトラメチレンジアミン、ヘキサメチレンジアミン、ヘプタメチレンジアミン、オクタメチレンジアミン、ノナメチレンジアミン、デカメチレンジアミン、ウンデカメチレンジアミン、ドデカメチレンジアミン、２，２，４−トリメチルヘキサメチレンジアミン、２，４，４−トリメチルヘキサメチレンジアミン、３−メチルペンタメチレンジアミン、メタキシレンジアミン等が挙げられる。
ジカルボン酸としては、シュウ酸、コハク酸、グルタル酸、アジピン酸、ピメリン酸、スベリン酸、アゼライン酸、セバシン酸、ドデカン二酸等が挙げられる。
【００５５】
また、ポリアミド系熱可塑性エラストマー（ＴＰＡ）のソフトセグメントを形成するポリマーとしては、ポリエステルや、ポリエチレングリコール、ポリプロピレングリコール、ポリテトラメチレンエーテルグリコール、ＡＢＡ型トリブロックポリエーテル等のポリエーテルもしくはジアミン変性体が挙げられる。
【００５６】
ポリアミド系熱可塑性エラストマー（ＴＰＡ）のハードセグメントとソフトセグメントとの組合せとしては、ラウリルラクタムの開環重縮合体／ポリエチレングリコールの組合せ、ラウリルラクタムの開環重縮合体／ポリプロピレングリコールの組合せ、ラウリルラクタムの開環重縮合体／ポリテトラメチレンエーテルグリコールの組合せ、ラウリルラクタムの開環重縮合体／ＡＢＡ型トリブロックポリエーテルの組合せ、が好ましく、ラウリルラクタムの開環重縮合体／ＡＢＡ型トリブロックポリエーテルの組合せが特に好ましい。
【００５７】
ポリアミド系熱可塑性エラストマーは、ハードセグメントを形成するポリマー及びソフトセグメントを形成するポリマーを公知の方法によって共重合することで合成することができる。また、ポリアミド系熱可塑性エラストマーとしては、市販品を利用することができ、例えば、宇部興産株式会社製の「ＵＢＥＳＴＡ  ＸＰＡ」シリーズ（例えば、ＸＰＡ９０６３Ｘ１、ＸＰＡ９０５５Ｘ１、ＸＰＡ９０４８Ｘ２、ＸＰＡ９０４８Ｘ１、ＸＰＡ９０４０Ｘ１、ＸＰＡ９０４０Ｘ２、ＸＰＡ９０４４等）、ダイセル・エポニック株式会社製の「べスタミド」シリーズ（例えば、Ｅ４０−Ｓ３、Ｅ４７−Ｓ１、Ｅ４７−Ｓ３、Ｅ５５−Ｓ１、Ｅ５５−Ｓ３、ＥＸ９２００、Ｅ５０−Ｒ２）等が挙げられる。
【００５８】
（ポリオレフィン系熱可塑性エラストマー）
ポリオレフィン系熱可塑性エラストマー（ＴＰＯ）は、少なくともポリオレフィンが結晶性で融点の高いハードセグメントを構成し、他のポリマー（例えば、ポリオレフィンないし他のポリオレフィン）が非晶性でガラス転移温度の低いソフトセグメントを構成している材料が挙げられる。ハードセグメントを形成するポリオレフィンとしては、例えば、ポリエチレン、ポリプロピレン、アイソタクチックポリプロピレン、ポリブテン等が挙げられる。
【００５９】
ポリオレフィン系熱可塑性エラストマーとしては、特に限定されるものではないが、結晶性のポリオレフィンが融点の高いハードセグメントを構成し、非晶性のポリマーがガラス転移温度の低いソフトセグメントを構成している共重合体が挙げられる。
ポリオレフィン系熱可塑性エラストマーとしては、オレフィン−α−オレフィンランダム共重合体、オレフィンブロック共重合体等が挙げられ、例えば、プロピレンブロック共重合体、エチレン−プロピレン共重合体、プロピレン−１−ヘキセン共重合体、プロピレン−４−メチル−１ペンテン共重合体、プロピレン−１−ブテン共重合体、エチレン−１−ヘキセン共重合体、エチレン−４−メチル−ペンテン共重合体、エチレン−１−ブテン共重合体、１−ブテン−１−ヘキセン共重合体、１−ブテン−４−メチル−ペンテン、エチレン−メタクリル酸共重合体、エチレン−メタクリル酸メチル共重合体、エチレン−メタクリル酸エチル共重合体、エチレン−メタクリル酸ブチル共重合体、エチレン−メチルアクリレート共重合体、エチレン−エチルアクリレート共重合体、エチレン−ブチルアクリレート共重合体、プロピレン−メタクリル酸共重合体、プロピレン−メタクリル酸メチル共重合体、プロピレン−メタクリル酸エチル共重合体、プロピレン−メタクリル酸ブチル共重合体、プロピレン−メチルアクリレート共重合体、プロピレン−エチルアクリレート共重合体、プロピレン−ブチルアクリレート共重合体、エチレン−酢酸ビニル共重合体、プロピレン−酢酸ビニル共重合体等が挙げられる。
【００６０】
ポリオレフィン系熱可塑性エラストマーとしては、プロピレンブロック共重合体、エチレン−プロピレン共重合体、プロピレン−１−ヘキセン共重合体、プロピレン−４−メチル−１ペンテン共重合体、プロピレン−１−ブテン共重合体、エチレン−１−ヘキセン共重合体、エチレン−４−メチル−ペンテン共重合体、エチレン−１−ブテン共重合体、エチレン−メタクリル酸共重合体、エチレン−メタクリル酸メチル共重合体、エチレン−メタクリル酸エチル共重合体、エチレン−メタクリル酸ブチル共重合体、エチレン−メチルアクリレート共重合体、エチレン−エチルアクリレート共重合体、エチレン−ブチルアクリレート共重合体、プロピレン−メタクリル酸共重合体、プロピレン−メタクリル酸メチル共重合体、プロピレン−メタクリル酸エチル共重合体、プロピレン−メタクリル酸ブチル共重合体、プロピレン−メチルアクリレート共重合体、プロピレン−エチルアクリレート共重合体、プロピレン−ブチルアクリレート共重合体、エチレン−酢酸ビニル共重合体、プロピレン−酢酸ビニル共重合体が好ましく、エチレン−プロピレン共重合体、プロピレン−１−ブテン共重合体、エチレン−１−ブテン共重合体、エチレン−メタクリル酸メチル共重合体、エチレン−メチルアクリレート共重合体、エチレン−エチルアクリレート共重合体、エチレン-ブチルアクリレート共重合体が更に好ましい。
また、エチレンとプロピレンといったように２種以上のポリオレフィン樹脂を組み合わせて使用してもよい。また、ポリオレフィン系熱可塑性エラストマー中のポリオレフィン含率は、５０質量％以上１００質量％以下が好ましい。
【００６１】
ポリオレフィン系熱可塑性エラストマーの数平均分子量としては、５，０００〜１０，０００，０００であることが好ましい。ポリオレフィン系熱可塑性エラストマーの数平均分子量が５，０００〜１０，０００，０００にあると、樹脂材料の機械的物性が十分であり、加工性にも優れる。同様の観点から、７，０００〜１，０００，０００であることが更に好ましく、１０，０００〜１，０００，０００が特に好ましい。これにより、樹脂材料の機械的物性及び加工性を更に向上させることができる。また、ソフトセグメントを構成するポリマーの数平均分子量としては、強靱性及び低温柔軟性の観点から、２００〜６０００が好ましい。更に、ハードセグメント（ｘ）及びソフトセグメント（ｙ）の質量比（ｘ：ｙ）は、成形性の観点から、５０：５０〜９５：５が好ましく、５０：５０〜９０：１０が更に好ましい。
【００６２】
ポリオレフィン系熱可塑性エラストマーは、ハードセグメントを形成するポリマーおよびソフトセグメントを形成するポリマーを公知の方法によって共重合することで合成することができる。
また、ポリオレフィン系熱可塑性エラストマーは、市販品を利用することができ、例えば、三井化学社製の「タフマー」シリーズ、三井・デュポンポリケミカル（株）「ニュクレル」シリーズ、「エルバロイＡＣ」シリーズ、住友化学（株）「アクリフト」シリーズ、「エバテート」シリーズ、東ソー（株）「ウルトラセン」シリーズ、プライムポリマー製の「プライムＴＰＯ」シリーズ等を用いることができる。
【００６３】
（ポリウレタン系熱可塑性エラストマー）
ポリウレタン系熱可塑性エラストマー（ＴＰＵ）としては、少なくともポリウレタンが物理的な凝集によって疑似架橋を形成してハードセグメントを構成し、他のポリマーが非晶性でガラス転移温度の低いソフトセグメントを構成している材料が挙げられる。
【００６４】
ポリウレタン系熱可塑性エラストマー（ＴＰＵ）のソフトセグメントには、ポリエチレングリコール、ポリプロピレングリコール、ポリテトラメチレンエーテルグリコール、ポリ（ブチレンアジベート）ジオール、ポリ−ε−カプロラクトンジオール、ポリ（ヘキサメチレンカーボネート）ジオール等の高分子ジオール化合物と、１，２−エチレンジイソシアネート、１，３−プロピレンジイソシアネート、１，４−ブタンジイソシアネート、１，６−ヘキサメチレンジイソシアネート、１，４−シクロヘキサンジイソシアネート、４，４−シクロヘキサンジイソシアネート、４，４’−ジフェニルメタンジイソシアネート、トリレンジイソシアネート等のジイソシアネート化合物と、を使用することができる。
【００６５】
また、ポリウレタン系熱可塑性エラストマー（ＴＰＵ）のハードセグメントには、エチレングリコール、プロピレングリコール、トリメチレングリコール、１，４−ブタンジオール、１，３−ブタンジオール、１，５−ペンタンジオール、１，６−ヘキサンジオール、１，７−ヘプタンジオール、１，８−オクタンジオール、１，９−ノナンジオール、１，１０−デカンジオール、シクロペンタン−１，２−ジオール、シクロヘキサン−１，２−ジオール、シクロヘキサン−１，３−ジオール、シクロヘキサン−１，４−ジオール、シクロヘキサン−１，４−ジメタノール、ヒドロキノン、レゾルシン、クロロヒドロキノン、ブロモヒドロキノン、メチルヒドロキノン、フェニルヒドロキノン、メトキシヒドロキノン、フェノキシヒドロキノン、４，４’−ジヒドロキシビフェニル、４，４’−ジヒドロキシジフェニルエーテル、４，４’−ジヒドロキシジフェニルサルファイド、４，４’−ジヒドロキシジフェニルスルホン、４，４’−ジヒドロキシベンゾフェノン、４，４’−ジヒドロキシジフェニルメタン、ビスフェノールＡ、１，１−ジ（４−ヒドロキシフェニル）シクロヘキサン、１，２−ビス（４−ヒドロキシフェノキシ）エタン、１，４−ジヒドロキシナフタリン、２，６−ジヒドロキシナフタリン等の低分子ジオール化合物と、１，２−エチレンジイソシアネート、１，３−プロピレンジイソシアネート、１，４−ブタンジイソシアネート、１，６−ヘキサメチレンジイソシアネート、１，４−シクロヘキサンジイソシアネート、４，４−シクロヘキサンジイソシアネート、４，４’−ジフェニルメタンジイソシアネート、トリレンジイソシアネート等のジイソシアネート化合物と、を使用することができる。
【００６６】
ポリウレタン系熱可塑性エラストマーは、ハードセグメントを形成するポリマー及びソフトセグメントを形成するポリマーを公知の方法によって共重合することで合成することができる。また、ポリウレタン系熱可塑性エラストマーとしては、市販品を利用することができ、例えば、ＢＡＳＦ社製の「エラストラン」シリーズ（例えば、ＥＴ６８０、ＥＴ８８０、ＥＴ６９０、ＥＴ８９０等）、株式会社クラレ製の「クラミロンＵ」シリーズ（例えば、２０００番台、３０００番台、８０００番台、９０００番台）、日本ミラクトラン株式会社製の「ミラクトラン」シリーズ（例えば、ＸＮ−２００１、ＸＮ−２００４、Ｐ３９０ＲＳＵＰ、Ｐ４８０ＲＳＵＩ、Ｐ２６ＭＲＮＡＴ、Ｅ４９０、Ｅ５９０、Ｐ８９０）等が挙げられる。
【００６７】
（ポリエステル系熱可塑性エラストマー）
ポリエステル系熱可塑性エラストマー（ＴＰＣ）は、弾性を有する高分子化合物であり、結晶性で融点の高いハードセグメントを構成するポリマーと、非晶性でガラス転移温度の低いソフトセグメントを構成するポリマーと、を有する共重合体からなる熱可塑性の樹脂材料であって、ハードセグメントを構成するポリマーとしてポリエステル樹脂を含むものである。
【００６８】
ポリエステル系熱可塑性エラストマー（ＴＰＣ）のハードセグメントを形成する結晶性のポリエステルとしては、芳香族ポリエステルを用いることができる。芳香族ポリエステルは、例えば、芳香族ジカルボン酸又はそのエステル形成性誘導体と脂肪族ジオールとから形成することができる。ハードセグメントを形成する芳香族ポリエステルとしては、例えば、ポリエチレンテレフタレート、ポリブチレンテレフタレート、ポリスチレンテレフタレート、ポリエチレンナフタレート、ポリブチレンナフタレート等が挙げられ、ポリブチレンテレフタレートが好ましい。
ハードセグメントを形成する好適な芳香族ポリエステルの一つとしては、テレフタル酸及び／又はジメチルテレフタレートと１，４−ブタンジオールから誘導されるポリブチレンテレフタレートが挙げられ、更に、イソフタル酸、フタル酸、ナフタレン−２，６−ジカルボン酸、ナフタレン−２，７−ジカルボン酸、ジフェニル−４，４’−ジカルボン酸、ジフェノキシエタンジカルボン酸、５−スルホイソフタル酸、或いは、これらのエステル形成性誘導体等のジカルボン酸成分と、エチレングリコール、トリメチレングリコール、ペンタメチレングリコール、ヘキサメチレングリコール、ネオペンチルグリコール、デカメチレングリコール、１，４−シクロヘキサンジメタノール、トリシクロデカンジメチロール、キシリレングリコール、ビス（ｐ−ヒドロキシ）ジフェニル、ビス（ｐ−ヒドロキシフェニル）プロパン、２，２−ビス［４−（２−ヒドロキシエトキシ）フェニル］プロパン、ビス［４−（２−ヒドロキシ）フェニル］スルホン、１，１−ビス［４−（２−ヒドロキシエトキシ）フェニル］シクロヘキサン、４，４’−ジヒドロキシ−ｐ−ターフェニル、４，４’−ジヒドロキシ−ｐ−クオーターフェニル等のジオール成分と、から誘導されるポリエステル、或いは、これらのジカルボン酸成分及びジオール成分を２種以上併用した共重合ポリエステルであってもよい。
【００６９】
ポリエステル系熱可塑性エラストマー（ＴＰＣ）のソフトセグメントを形成するポリマーとしては、例えば、脂肪族ポリエーテル及び脂肪族ポリエステルから選択されたポリマーが挙げられる。
脂肪族ポリエーテルとしては、ポリ（エチレンオキシド）グリコール、ポリ（プロピレンオキシド）グリコール、ポリ（テトラメチレンオキシド）グリコール、ポリ（ヘキサメチレンオキシド）グリコール、エチレンオキシドとプロピレンオキシドの共重合体、ポリ（プロピレンオキシド）グリコールのエチレンオキシド付加重合体、エチレンオキシドとテトラヒドロフランの共重合体等が挙げられる。
脂肪族ポリエステルとしては、ポリ（ε−カプロラクトン）、ポリエナントラクトン、ポリカプリロラクトン、ポリブチレンアジペート、ポリエチレンアジペート等が挙げられる。
これらの脂肪族ポリエーテル及び脂肪族ポリエステルの中でも、得られる共重合体の弾性特性の観点から、ポリ（テトラメチレンオキシド）グリコール、ポリ（プロピレンオキシド）グリコールのエチレンオキシド付加重合体、ポリ（ε−カプロラクトン）、ポリブチレンアジペート、ポリエチレンアジペート等が好ましい。
【００７０】
ポリエステル系熱可塑性エラストマーは、ハードセグメントを形成するポリマー及びソフトセグメントを形成するポリマーを公知の方法によって共重合することで合成することができる。また、ポリエステル系熱可塑性エラストマーとしては、市販品を利用することができ、例えば、東レ・デュポン株式会社製の「ハイトレル」シリーズ（例えば、３０４６、５５５７、５５７７、６３４７、４０４７、４７６７、４７７７等）、東洋紡株式会社製の「ベルプレン」シリーズ（Ｐ３０Ｂ、Ｐ４０Ｂ、Ｐ４０Ｈ、Ｐ５５Ｂ、Ｐ７０Ｂ、Ｐ１５０Ｂ、Ｐ２８０Ｂ、Ｐ４５０Ｂ、Ｐ１５０Ｍ、Ｓ１００１、Ｓ２００１、Ｓ５００１、Ｓ６００１、Ｓ９００１等）等が挙げられる。
【００７１】
［熱硬化性樹脂］
また、熱硬化性樹脂としては、フェノール樹脂、エポキシ樹脂、メラミン樹脂、ユリア樹脂等が挙げられる。
【００７２】
樹脂組成物には、樹脂材料の他に、所望に応じて、ゴム、各種充填剤（例えば、シリカ、炭酸カルシウム、クレイ）、老化防止剤、オイル、可塑剤、着色剤、耐候剤、補強材等の添加剤を含有させてもよい。
【００７３】
また、補強層の被覆層と補強部材との接着性能をより向上させるために、被覆層と補強部材との間に接着剤層を設けてもよく、また、被覆層は、異なる材料を複数積層したものであってもよい。ここで、接着剤層には、例えば、熱可塑性樹脂若しくは熱可塑性エラストマー、溶剤系接着剤、水系接着剤、熱硬化性樹脂等を用いることができる。
【００７４】
＜タイヤ骨格体＞
タイヤ骨格体（タイヤケース）は、図１を用いて説明したように、環状で、樹脂材料を５０〜１００質量％含む樹脂組成物からなる。
タイヤ骨格体に用いる樹脂組成物は、補強層の被覆層に用いる樹脂組成物と同一でも異なってもよいが、被覆層とタイヤ骨格体の接着性や物性値の差を考慮すると、同一であることが好ましい。
タイヤ骨格体の無荷重時のタイヤ最大幅部での厚さは、通常０．５〜２．５ｍｍ、好ましくは１〜２ｍｍであり、タイヤ骨格体は、主としてゴムからなるタイヤケースのタイヤ内面に設けられることがある、厚さが通常１００μｍ以下の樹脂製のインナーライナーとは異なる。
【００７５】
タイヤ骨格体に用いることができる樹脂組成物において、樹脂材料の含有割合が５０質量％以上であれば、タイヤをリサイクルし易くなる。ここで、リサイクルのし易さの観点から、タイヤ骨格体に用いることができる樹脂組成物は、樹脂材料を９０〜１００質量％含むことが好ましい。
【００７６】
タイヤ骨格体に用いることができる樹脂組成物は、熱可塑性樹脂及び熱可塑性エラストマーの少なくとも一方を含むことが好ましい。熱可塑性樹脂及び／又は熱可塑性エラストマーを用いてタイヤ骨格体を形成することで、リサイクルが更にし易くなり、加えて、従来のゴム製タイヤに比べて構造を簡素化でき、タイヤを更に軽量化することができる。
【００７７】
タイヤ骨格体に用いることができる樹脂組成物には、補強層の被覆層に用いる樹脂組成物として説明した、熱可塑性樹脂や熱可塑性エラストマーを用いることができる。
また、同じく、タイヤ骨格体をリサイクルし易くする観点から、樹脂組成物に含まれる熱可塑性樹脂及び前記熱可塑性エラストマーの少なくとも一方は、ポリアミド系、ポリエステル系、ポリオレフィン系又はポリウレタン系であることが好ましい。すなわち、熱可塑性樹脂においては、ポリアミド系熱可塑性樹脂、ポリエステル系熱可塑性樹脂、ポリオレフィン系熱可塑性樹脂、又はポリウレタン系熱可塑性樹脂が好ましい。熱可塑性エラストマーにおいては、ポリアミド系熱可塑性エラストマー（ＴＰＡ）、ポリエステル系熱可塑性エラストマー（ＴＰＳ）、ポリオレフィン系熱可塑性エラストマー（ＴＰＯ）、又はポリウレタン系熱可塑性エラストマー（ＴＰＵ）が好ましい。
更に、歪入力に対する耐久性の観点から、ポリアミド系熱可塑性樹脂、ポリエステル系熱可塑性樹脂、ポリウレタン系熱可塑性樹脂、ポリアミド系熱可塑性エラストマー（ＴＰＡ）、ポリウレタン系熱可塑性エラストマー（ＴＰＵ）、及びポリエステル系熱可塑性エラストマー（ＴＰＣ）からなる群より選択される少なくとも１つを用いることが好ましい。
また、樹脂材料以外に添加できる添加剤についても、補強層の被覆層に用いる樹脂組成物と、同様である。
【００７８】
樹脂組成物を用いたタイヤ骨格体は、特開２０１２−０４６０３０号公報（特許文献１）の第２実施形態に従って製造することができ、例えば、射出成形によりタイヤ骨格体の半体を作製し、該半体同士を互いに向かい合わせ接合することで作製でき、接合の際は、使用している樹脂組成物中の樹脂材料の融点以上の温度で押圧することが好ましい。
【実施例】
【００７９】
以下に、実施例を挙げて本発明を更に詳しく説明するが、本発明は下記の実施例に何ら限定されるものではない。
【００８０】
〔実施例１〜１８及び比較例１〜４〕
特開２０１２−０４６０３０号公報（特許文献１）の第２実施形態に従い、樹脂材料としてポリアミド系熱可塑性エラストマー（ポリアミド系熱可塑性エラストマー、宇部興産社製、商品名「ＵＢＥＳＴＡ  ＸＰＡ９０５５Ｘ１」）を用いて、射出成形によりタイヤ骨格体の半体を作製し、該半体同士を互いに向かい合わせ、使用したポリアミド系熱可塑性エラストマーの融点以上の温度で押圧して接合し、タイヤ骨格体（タイヤケース）を作製した。
次に、該タイヤ骨格体のタイヤ径方向外側に、ポリアミド系熱可塑性エラストマーで被覆されたスチールコードを、タイヤの周方向に螺旋巻回して、補強層を配設した。
該タイヤ外面に接着剤を塗布し、常法にて用意したガムチェーファー、サイドゴム、更に、カーカスプライを表１〜表２に示す配合処方のゴム組成物からなるカーカスプライコーティングゴムで被覆したカーカス層を用意し、図１に示されるカーカス層４０のように、それぞれ補強層の中央で重ねて、補強層のタイヤ径方向外側に配設するようタイヤ成型を行った。更に、常法にて用意したトレッドゴム用ゴム組成物からなるゴム表面層をカーカス層のタイヤ径方向外側に配設した後、加硫して、タイヤ（空気入りタイヤ）を作製した。
【００８１】
なお、作製したタイヤ骨格体の無荷重時のタイヤ最大幅部での厚さは、２ｍｍとした。
また、作製したタイヤのタイヤ骨格体及びスチールコードの被覆層は、ポリアミド系熱可塑性エラストマーからなり、樹脂材料の割合が１００質量％である。
【００８２】
また、カーカスプライコーティングゴム用ゴム組成物中の有機酸量、並びにカーカスプライコーティングゴムの２５℃における動歪１％時の損失正接ｔａｎδ、及び２５℃における動歪１％時の貯蔵弾性率Ｅ’を以下の方法で測定した。
更に、得られたタイヤに対して、下記の方法で、高速耐久性（高速ドラム耐久性）を評価した。
【００８３】
（１）カーカスプライコーティングゴム用ゴム組成物中の有機酸量の測定
ＪＩＳ  Ｋ６２３７：２０１２に準拠して、カーカスプライコーティングゴム用ゴム組成物中の有機酸量を求めた。結果を表１〜表２の「配合」欄の「有機酸」欄に示す。
【００８４】
（２）ｔａｎδ及びＥ’の測定
カーカスプライコーティングゴムに用いたゴム組成物を用いて、作製したタイヤと同じ加硫条件で得たゴムから、長さ５０ｍｍ、幅５ｍｍ、厚み２ｍｍのゴムシートを切り出し、株式会社上島製作所製の動的粘弾性測定装置を用いて、初期荷重１６０ｍｇ、周波数５２Ｈｚの条件下で、２５℃における動歪１％時の損失正接ｔａｎδと２５℃における動歪１％時の貯蔵弾性率Ｅ’を測定した。結果を表１〜表２の「ｔａｎδ」欄及び「Ｅ’」欄に示す。
【００８５】
（３）高速ドラム耐久性
各供試タイヤを、２５℃±２℃の室内で内圧３００ｋＰａに調整した後、２４時間放置し、その後、空気圧の再調整を行い、４００ｋｇの荷重をタイヤに負荷して、直径約３ｍのドラムの上で、速度１００ｋｍ／ｈにて、１０分ごとに１０ｋｍずつ速度を上昇させて、走行させた。タイヤが故障したときの距離を耐久距離として、実施例１の値を１００として、指数値の大小から、下記評価基準にてタイヤの高速耐久性を評価した。
（評価基準）
◎：指数が１００以上
○：指数が９５以上１００未満
△：指数が９０以上９５未満
×：指数が９０未満
【００８６】
【表１】
2018090056.tif 000003
【００８７】
【表２】
2018090056.tif 000004
【００８８】
表１及び２中の配合成分の詳細は以下のとおりである。
〔ゴム成分〕
ＮＲ：天然ゴム、インドネシア製、商品名「ＳＩＲ２０」
ＳＢＲ：スチレン−ブタジエン共重合体ゴム、ＪＳＲ株式会社製、商品名「＃１５００」
Ｌｉｑ  ＳＢＲ：以下の手順で液体ＳＢＲ（Ｌｉｑ  ＳＢＲ）を得た。
乾燥し、窒素置換した８００ｍＬの耐圧ガラス容器に、シクロヘキサン３００ｇ、１，３−ブタジエン４０ｇ、スチレン１３ｇ、ジテトラヒドロフリルプロパン２３ｍｍｏｌを加え、更にｎ−ブチルリチウム２３ｍｍｏｌを加えた後、５０℃で２時間重合反応を行い、活性末端を有する液体ＳＢＲ（Ｌｉｑ−ＳＢＲ）を得た。この際の重合転化率は、ほぼ１００％であった。
【００８９】
〔カーボンブラック〕
ＣＢ１  ＧＰＦ：旭カーボン株式会社製、商品名「＃５５（ＧＰＦ）」
ＣＢ２  ＨＡＦ：旭カーボン株式会社製、商品名「＃７０（ＨＡＦ）」
【００９０】
〔各種成分〕
有機酸：ステアリン酸
加硫促進剤：Ｎ−（１，３−ジメチルブチル）−Ｎ’−フェニル−ｐ−フェニレンジアミン、大内新興化学工業株式会社製、商品名「ノクラック６Ｃ」
なお、有機酸は、配合成分としてステアリン酸を用い、表中の「有機酸」欄の量は、天然ゴム等に含まれる有機酸量も包含するカーカスプライコーティングゴム用ゴム組成物中の全有機酸量を表す。
【００９１】
表１〜表２から、補強層の補強部材の被覆層とタイヤ骨格体を樹脂組成物（樹脂材料１００質量％）から構成し、トレッドゴム、サイドゴム、及びガムチェーファーからなるゴム表面層と、ｔａｎδが０．０５〜０．２であり、かつ、Ｅ’が２〜１０ＭＰａであるカーカスプライコーティングゴムでカーカスプライが被覆されたカーカス層を有する実施例のタイヤは、比較例のタイヤよりも、高速耐久性が高いことが分かる。
【産業上の利用可能性】
【００９２】
本発明によれば、樹脂材料を用いつつも、高速耐久性に優れるタイヤを提供することができる。
【符号の説明】
【００９３】
１０  タイヤ骨格体
１１  ビード部
１２  サイド部
１３  クラウン部
１４  ビードコア
２０  補強層
２１  補強部材
２２  被覆層
３０  ゴム表面層
３２  トレッドゴム
３４  サイドゴム
３６  ガムチェーファー
４０  カーカス層
【図１】
2018090056.tif 000005
【図２】
2018090056.tif 000006